Композиционный материал с металлической матрицей и упрочняющими наночастицами и способ его изготовления

1. Композиционный материал, содержащий металлическую матрицу и упрочняющие наночастицы и полученный с применением механического легирования исходных материалов, отличающийся тем, что матрица выполнена из металла из ряда: алюминий, медь, никель, кобальт, цинк, олово, платина, золото, серебро или сплавов на их основе, а упрочняющие частицы выполнены из карбидов карбидообразующих химических элементов из ряда: кремний, титан, хром, вольфрам и имеют размер 2-100 нм, равномерно распределены в матрице и получены в результате химической реакции между наноалмазными частицами, которые являются исходным материалом, и карбидообразующим химическим элементом, который также является исходным материалом, непосредственно в матрице в процессе изготовления композита при механическом легировании.
2. Композиционный материал по п. 1, отличающийся тем, что он дополнительно содержит как минимум еще один вид упрочняющих частиц из карбидов перечисленных в п. 1 карбидообразующих химических элементов.
3. Композиционный материал по п. 1, отличающийся тем, что объем материала матрицы составляет 0,05-0,9 суммарного объема всех исходных материалов.
4. Композиционный материал по п. 1, отличающийся тем, что он дополнительно содержит до 10% наноалмазов от всего объема композита.
5. Композиционный материал по п. 1, отличающийся тем, что он дополнительно содержит до 10% карбидообразующего элемента, карбид которого находится в матрице, от всего объема композита.
6. Композиционный материал по п. 1, отличающийся тем, что матрица выполнена из сплава с плотностью, равной плотности карбида, из которого выполнены упрочняющие частицы.
7. Композиционный материал по п. 1, отличающийся тем, что матрица выполнена из сплава, плотность которого при температуре, превышающей температуру его плавления на 20-100 градусов, равна плотности карбида, из которого выполнены упрочняющие частицы, при этой же температуре.
8. Композиционный материал по п. 1, отличающийся тем, что матрица выполнена из сплава, плотность которого при температуре, превышающей температуру его плавления на 20-100 градусов, менее плотности карбида, из которого выполнены упрочняющие частицы, при этой же температуре на 1-10%.
9. Композиционный материал по п. 1, отличающийся тем, что матрица выполнена из сплава, плотность которого при температуре, превышающей температуру его плавления на 20-100 градусов, более плотности карбида, из которого выполнены упрочняющие частицы, при этой же температуре на 1-10%.
10. Способ получения композиционного материала с металлической матрицей и наноразмерными упрочняющими частицами, включающий подготовку исходных материалов и обработку этих исходных материалов механическим легированием, отличающийся тем, что материал матрицы выбирают из ряда: алюминий, медь, никель, кобальт, цинк, олово, платина, золото, серебро или сплавов на их основе, а к исходным материалам добавляют наноалмазы и карбидообразующий химический элемент из ряда: кремний, титан, хром, вольфрам, и в процессе механического легирования осуществляют синтез карбида.
11. Способ по п. 10, отличающийся тем, что исходные материалы содержат наноалмазы и карбидообразующий химический элемент в пропорциях, необходимых для синтеза карбида согласно его химической формуле.
12. Способ по п. 10, отличающийся тем, что исходные материалы содержат наноалмазов больше, чем необходимых для синтеза карбида согласно его химической формуле, причем это дополнительное количество наноалмазов не превышает 10% от всего объема композита.
13. Способ по п. 10, отличающийся тем, что исходные материалы содержат карбидообразующего элемента больше, чем необходимых для синтеза карбида согласно его химической формуле, причем это дополнительное количество карбидообразующего элемента не превышает 10% от всего объема композита.
14. Способ по п. 10, отличающийся тем, что исходные материалы содержат объем материала матрицы, составляющий 0,05-0,9 суммарного объема всех исходных материалов.
15. Способ по п. 14, отличающийся тем, что после обработки механическим легированием исходной смеси в течение 0,1-0,9 всего времени обработки добавляют материал матрицы в обрабатываемую смесь в количестве, составляющем 0,5-10 исходного объема материала матрицы.
16. Способ по п. 10, отличающийся тем, что для получения композиционного материала с металлической матрицей и упрочняющими частицами карбида титана вначале в исходные материалы включают карбидообразующего элемента титана меньше, чем необходимо для синтеза карбида согласно его химической формуле, на 20-80%, а затем после частичной обработки механическим легированием добавляют необходимую оставшуюся часть титана.
17. Способ по п. 16, отличающийся тем, что оставшуюся часть титана добавляют в 2-5 приемов.
18. Способ по п. 17, отличающийся тем, что оставшуюся часть титана добавляют равными долями.